Brevet FR3088478A1 — publié le 20200515

PROCEDE DE FABRICATION COLLECTIVE D'UNE PLURALITE DE STRUCTURES SEMI-CONDUCTRICES DOMAINE DE L'INVENTION La présente invention concerne un procédé de fabrication collective d'une pluralité de structures semiconductrices. ARRIERE PLAN TECHNOLOGIQUE DE L'INVENTION Un procédé de fabrication collective d'une pluralité de structures semi-conductrices est par exemple connu du document FR2992465. Dans ce document, on fournit un substrat formé d'un support, d'une couche diélectrique disposée sur la face principale du support, et d'une pluralité d'îlots de croissance en InGaN au moins partiellement relaxés. On forme ensuite un empilement de couches semi-conductrices sur les îlots de croissance pour réaliser une diode électroluminescente (LED). Cet empilement comprend une couche de contact de type n, des couches actives, une couche de contact de type p. Dans le document cité, les îlots sont de forme carrée et ont une dimension de 1 mm de côté. La relaxation d'îlots de croissance formés d'un matériau semi-conducteur cristallin peut être obtenue au cours d'un procédé préliminaire de fabrication du substrat, tel que cela est par exemple décrit dans les documents EP2151852 ou EP2151856. On peut ainsi disposer d'îlots de croissance présentant une surface germe, apte à recevoir un empilement de couches formant la structure semi-conductrice, et dont le paramètre de maille peut être choisi. Ce paramètre de maille choisi ne peut pas toujours être fourni par une 2 surface d'un matériau semi-conducteur massif disponible à un coût raisonnable. C'est pourquoi le procédé préliminaire de fabrication du substrat est particulièrement avantageux. 5 Dans le document W02018060570 on observe qu'une couche en matériau semi-conducteur cristallin, et notamment une couche d'InGaN, formée sur un substrat « à îlot » comme celui décrit dans le document français précité, peut présenter une épaisseur non uniforme. L'épaisseur de la 10 couche sur les bords de l'ilot peut en effet être bien différente de l'épaisseur relativement constante de la couche plus au centre de l'îlot. Cette différence d'épaisseur peut s'étendre sur une distance de l'ordre de 1 um du bord périphérique de l'îlot de croissance. 15 Il est en conséquence difficile de former des couches d'épaisseur très contrôlée lorsque l'îlot présent une petite taille, par exemple lorsque l'îlot s'inscrit dans un cercle dont le diamètre est compris entre 0,1 et 5 um. Et les 20 structures semi-conductrices que l'on vise à former sur ces îlots de croissance de petites dimensions ne sont pas toujours fonctionnelles. La réalisation collective, avec un bon rendement, 25 d'une pluralité de structures semi-conductrices de petites dimensions pose donc problème, que la présente invention vise à résoudre. 30 BREVE DESCRIPTION DE L'INVENTION En vue de la réalisation de ce but, l'objet de l'invention propose un procédé de fabrication collective d'une pluralité de structures semi-conductrices, le procédé 35 comprenant : 3 - la fourniture d'un substrat formé d'un support présentant une face principale, d'une couche diélectrique disposée sur la face principale du support et d'une pluralité d'îlots de croissance semi-conducteurs 5 cristallins disposés sur la couche diélectrique ; - la formation d'une couche active semi-conductrice cristalline sur les îlots de croissance. Selon l'invention, le procédé comprend, après l'étape de 10 formation de la couche active, la formation de tranchées dans la couche active et les îlots de croissance pour définir la pluralité de structures semi-conductrices. En formant la couche active sur des îlots de 15 croissance de relativement grandes dimensions et en définissant les structures semi-conductrices, de relativement petites dimensions, après la formation de la couche active, on limite les effets de non-uniformité en bord des îlots de croissance à un nombre limité de structures 20 semi-conductrices, ce qui permet d'obtenir un rendement de fabrication élevé de ces structures. Selon d'autres caractéristiques avantageuses et non limitatives de l'invention, prises seules ou selon toute 25 combinaison techniquement réalisable : - les îlots de croissance sont disposés directement sur, et en contact avec, la couche diélectrique ; 30 - la couche active est un matériau III-V ; - les îlots de croissance sont constitués d'InGaN ; - la formation des tranchées est conduite jusqu'à exposer 35 la couche diélectrique ; 4 - les tranchées présentent une largeur comprise entre 0,1 et 5 pm ; - les structures semi-conductrices présentent une 5 dimension principale comprise entre 0,1 et 3 um ; - les îlots de croissance présentent une dimension principale comprise entre 5 microns et 2 millimètres ; 10 - les îlots de croissance sont séparés les uns des autres d'une distance supérieure ou égale à 5 microns ; - le procédé comprend l'élimination d'une portion périphérique d'au moins un îlot de croissance (4) et de 15 la couche active (6) disposée sur l'îlot. BREVE DESCRIPTION DES DESSINS 20 D'autres caractéristiques et avantages de l'invention ressortiront de la description détaillée de l'invention qui va suivre en référence aux figures annexées sur lesquels : 25 - Les figures la à le représentent une vue schématique en coupe d'un substrat au cours des étapes principales d'un procédé de fabrication conforme à la présente invention ; - La figure 2a représente une vue schématique de dessus 30 d'un substrat « à ilot » ; - La figure 2b représente une vue schématique de dessus d'un substrat à l'issue d'un procédé conforme à l'invention. 35 5 DESCRIPTION DETAILLEE DE L'INVENTION La présente invention vise à fabriquer collectivement une pluralité de structures semi-conductrices de petites 5 dimensions. On désigne dans la présente demande comme « structure semi-conductrice » tout dispositif semi- conducteur pouvant être commandé ou exploité individuellement et comprenant un empilement de couches semi-conductrices définissant une couche active, c'est à 10 dire ayant des propriétés optoélectroniques. Il peut par exemple s'agir d'une diode électroluminescente, d'une diode laser, d'une cellule photovoltaïque ou de tout autre dispositif optoélectronique. Outre l'empilement des couches semi-conductrices formant la couche active, le dispositif 15 fonctionnel peut comprendre d'autres éléments tels qu'un support, des plots de contact, ou des vias conducteurs, des microlentilles, permettant de le rendre effectivement fonctionnel. 20 Il n'est pas nécessaire que chaque structure semi- conductrice, à l'issue ou au cours du procédé de fabrication collectif, soit individualisée des autres structures pour fabriquer un dispositif totalement indépendant. Un ensemble de structures peuvent être maintenues solidaires entre elles 25 pour être placées dans un unique boitier, tout en préservant le caractère individuellement commandable ou exploitable de chaque structure. Par exemple, le procédé peut viser à fabriquer des panneaux monolithiques de micros LEDs, chaque micros LED d'un panneau pouvant être commandée 30 individuellement. Les figures la à lc représentent les étapes principales d'un procédé conforme à la présente invention. Le procédé comprend une étape initiale de fourniture d'un 35 substrat « à îlot » 10. 6 Comme cela est visible sur la vue schématique de dessus de la figure 2a, le substrat 10 peut avoir la forme d'une plaquette, circulaire, de dimension normalisée, par exemple de 2 pouces (50 mm), 4 pouces (100 mm), voire 200 mm 5 de diamètre. Mais l'invention n'est nullement limitée à ces dimensions ou à cette forme. Le substrat 10 comprend un support 2, par exemple en silicium ou en saphir. Le support 2 présente une face 10 principale. Une couche diélectrique 3 est disposée sur la surface principale du support 2. La couche diélectrique 3 peut être constituée de dioxyde de silicium, de nitrure de silicium, ou d'un empilement simple ou multiple de couches constituées par exemple de ces matériaux. La couche 15 diélectrique 3 peut présenter une épaisseur comprise entre 10 nm et plusieurs microns. Le substrat 10 comprend également, sur la couche diélectrique 3, une pluralité d'îlots semi-conducteurs 20 cristallins 4 (plus simplement désignés « îlots de croissance » dans la suite de la description). Par « pluralité d'îlots » on désigne un film formé d'un ensemble de zones indépendantes et non jointives, ces zones pouvant être délimitées par des tranchées exposant la couche 25 diélectrique 3 comme cela est apparent sur la figure la. Les îlots peuvent tous présenter des tailles et/ou des formes identiques ou différentes entre elles. Pour des raisons de simplicité de mise en oeuvre, les 30 îlots de croissance 4 sont disposés directement sur, et en contact avec, la couche diélectrique. L'invention n'est nullement limitée à des îlots 4 d'une nature particulière, mais la structure 10 trouve une 35 application particulièrement intéressante lorsque ces îlots 7 sont constitués d'un matériau III-V, notamment d'InGaN, relaxé ou partiellement relaxé. Le matériau InGaN peut comporter une proportion d'indium compris entre 1% et 20%. Chaque îlot peut présenter une épaisseur comprise entre 100 5 nm et 200nm, et présenter une dimension principale dans le plan défini par le support 2 (diamètre ou longueur selon la forme de l'îlot) comprise entre quelques microns, par exemple 5 microns, et quelques mm, par exemple 2 mm. Les îlots 4 peuvent être séparés les uns des autres d'une 10 distance supérieure ou égale à 5 microns. On peut de la sorte former un substrat 10 présentant des îlots 4 dont les surfaces exposées présentent un paramètre de maille compris entre 0,3189 nm et 0,3220 nm, 15 apte à recevoir au moins une couche active en matériau III- V pour constituer un dispositif semi-conducteur tel qu'une diode électroluminescente. Des procédés de fabrication d'un tel substrat « à îlots » sont par exemple décrits dans les documents EP2151852 ou EP2151856. 20 On pourrait également choisir de former, suivant la nature de la structure semi-conductrice qui est fabriquée, la pluralité d'îlots en AlGaN ou en tout autre matériau, tel qu'un matériau III-V, et plus particulièrement un matériau 25 Comme cela est représenté sur la figure lb, le procédé de fabrication collective d'une pluralité de structures semi-conductrices comprend ensuite une étape 30 visant à former au moins une couche semi-conductrice cristalline 6, désignée dans la suite de cet exposé par « couche active », sur les îlots de croissance 4. À cet effet, la structure 10 peut être disposée dans 35 une chambre d'un équipement conventionnel de croissance. 8 Comme cela est bien connu en soi, la chambre est parcourue par des flux de gaz précurseurs, transportant les espèces constitutives de la couche active, et portée en température. Les espèces comprises dans les gaz précurseurs circulant 5 dans la chambre, réagissent avec les surfaces exposées de la structure 10. Sur les surfaces exposées des îlots de croissance 4, une couche active cristalline 6 se forme progressivement par épitaxie. 10 L'équipement de croissance peut être commandé pour former une pluralité de couches semi-conductrices cristallines, pour constituer l'empilement définissant la couche active optoélectronique. Ainsi, et à titre d'exemple, lorsque le procédé de fabrication collective vise la 15 réalisation de LEDs, on peut former sur des îlots de croissance partiellement relaxés d'InGaN dont le paramètre de maille peut être supérieur à 0.3205nm, un empilement constitué d'une couche de contact de type n présentant un désaccord en paramètre de maille avec la couche donneuse 20 inférieur à 1% et dont l'épaisseur peut être comprise entre 100 nm et 2 microns, d'une alternance de puits quantiques et de couches barrières afin de fournir une longueur d'onde d'émission supérieure à 530 nm et d'une couche de contact de type p présentant un désaccord en paramètre de maille avec 25 l'îlot d'InGaN inférieure à 1% et d'épaisseur comprise entre 10 nm et un micron. À l'issue de cette étape, et quels que soient le nombre et la nature des couches semi-conductrices 30 cristallines qui ont été déposées, on dispose à la surface de chaque îlot de croissance 4 d'une couche active 6 dont l'épaisseur n'est pas uniforme. Cette couche 6 présente, sur le contour périphérique des îlots de croissance 4, une surépaisseur ou une sous-épaisseur de matériau. Cette 35 variation d'épaisseur périphérique peut s'étendre sur une 9 distance d'un ou plusieurs microns du bord des îlots de croissance 4. Au cours d'une étape suivante, représentée sur les 5 figures 1c et 2b, on forme des tranchées 7 dans la couche active 6 et dans les îlots 4 pour définir une pluralité de structures semi-conductrices 8. La couche active 6 est entièrement traversée par les tranchées. Il n'est pas nécessaire que les îlots de croissance 4 soient entièrement 10 ouverts par les tranchées 7, bien qu'il soit avantageux de tirer profit de la couche diélectrique 3 comme couche d'arrêt lors la formation de ces tranchées. Les tranchées 7 peuvent être formées très simplement 15 par des techniques de photolithographie et de gravure, sèche ou humide. Ces techniques bien connues en soi visent à masquer, à l'aide d'une résine, les zones à préserver d'un agent de gravure auquel est exposée le substrat 10. Cet agent réagit avec la surface exposée de la couche active 6 et/ou 20 des îlots de croissance 4 pour former les tranchées 7. À l'issue de cette étape, et comme cela est très visible sur la figure 1c, la plupart des structures semiconductrices 8 ainsi définies présentent une couche active 25 6 dont l'épaisseur est très uniforme. Les structures semi-conductrices 8 disposées sur le contour des ilots de croissance 4 peuvent présenter une non-uniformité d'épaisseur, ou présenter une épaisseur pouvant 30 être différente de celle des couches actives formées plus au centre, à l'intérieur du contour périphérique des îlots 4. Cette caractéristique peut rendre ces structures semiconductrices 8 non fonctionnelles, mais affecte un nombre réduit de telles structures. 35 10 Dans un mode mis en oeuvre avantageux, l'étape de définition des structures semi-conductrice 8 est conduite de manière à procéder à l'élimination de la portion périphérique des îlots de croissance 4 et de la couche active 6 disposée 5 sur ces îlots qui peut présenter une non-uniformité d'épaisseur. Lorsque les tranchées 7 sont réalisées par photolithographie et gravures, ce mode de mise en oeuvre consiste alors à ne pas masquer de résine cette portion périphérique afin de l'exposer à l'agent de gravure. On évite 10 ainsi de définir des structures semi-conductrices qui pourraient être non fonctionnelles. Le substrat obtenu à l'issu de ce mode de mise en oeuvre est représenté sur la figure 2b, où il est bien visible que la portion périphérique de l'îlot 4' (délimité par le trait pointillé sur cette 15 figure) a été éliminé. Les tranchées 7 définissant les structures 8 sont réalisés pour être aussi réduite en largeur que possible, par exemple pour être comprises entre 0,1 microns et 5 20 microns. Les structures semi-conductrices 8 définies par les tranchées 7 présentent des dimensions et des formes quelconques, qui peuvent être dictées ou choisie selon 25 l'application visée. Il peut ainsi s'agir des formes carrées ou rectangulaires lorsque les tranchées 7 sont rectilignes et perpendiculairement croisées entre elles. Mais l'invention n'est nullement limitée à cet exemple et toute autre forme, circulaire ou octogonale par exemple, peut 30 convenir. On saura très facilement définir la forme et l'agencement des tranchées 7 pour que les structures 8 présentent la forme choisie. 11 La dimension principale des structures semiconductrices 8 (diamètre ou longueur) peut être comprises entre 0,1 micron et 3 um. 5 En formant la couche active sur des îlots de croissance de relativement grandes dimensions et en définissant les structures semi-conductrices, de relativement petites dimensions, après la formation de la couche active, on limite les effets de non-uniformité en 10 bord des îlots de croissance à un nombre limité de structures semi-conductrices, ce qui permet d'obtenir un rendement de fabrication élevé de ces structures. Dans le cadre de la présente invention, la dimension 15 et la forme des îlots de croissance 4 du substrat 10 sont uniquement dictées par le procédé de fabrication de ce substrat, et notamment par les étapes de relaxation de ce procédé. La dimension et/ou la forme des structures semiconductrice 8 est quant à elle est choisie pour être 20 parfaitement adaptée à l'application visée, en ajustant la forme et l'agencement des tranchées. En d'autres termes, l'approche retenue par la présente invention permet de distinguer les caractéristiques 25 des îlots de croissance 4 du substrat 10 des caractéristiques des structures semi-conductrices 8, ce qui n'était pas le cas dans les approches connues. De manière surprenante, cette approche permet d'améliorer significativement les rendements de fabrication. 30 On a bien entendu avantage à maximiser le rapport existant entre la dimension d'un îlot 4 et la dimension d'une structure 8, ainsi que de minimiser la surface occupée par les tranchées 7. On peut de la sorte viser à former un très 35 grand nombre de structures semi-conductrices 8 dans chaque 12 îlot de croissance et sur chaque support. On pourra ainsi réaliser plusieurs dizaines, voire plusieurs centaines de structures 8 sur chaque îlot de croissance 4. 5 Bien entendu l'invention n'est pas limitée au mode de mise en oeuvre décrit et on peut y apporter des variantes de réalisation sans sortir du cadre de l'invention tel que défini par les revendications. 10 Un procédé conforme à l'invention peut bien entendu comprendre d'autres étapes que celles décrites en détail dans la présente description, pour rendre la structure semiconductrice entièrement fonctionnelle. Le procédé peut ainsi comprendre la formation de contacts électriques sur des 15 couches constituant la couche active 6 (les couches de contact p et n, pour poursuivre l'exemple précédent), le retrait du support 2 et le report des structures 8 sur un autre substrat, la singularisation et la mise en boitier de chaque structure ou d'un REVENDICATIONS1. Procédé de fabrication collective d'une pluralité de structures semi-conductrices (8), le procédé comprenant - la fourniture d'un substrat (10) formé d'un support (2) présentant une face principale, d'une couche diélectrique (3) disposée sur la face principale du support (2) et d'une pluralité d'îlots de croissance semi-conducteurs cristallins (4) disposés sur la couche diélectrique (3); - la formation d'une couche active semi-conductrice cristalline (6) sur les îlots de croissance (4) ; le procédé étant caractérisé ce qu'il comprend, après l'étape de formation de la couche active (6), la formation de tranchées (7) dans la couche active (6) et les îlots de croissance (4) pour définir la pluralité de structures semi-conductrices (8). 2. Procédé de fabrication selon la revendication précédente dans lequel les îlots de croissance (4) sont disposés directement sur, et en contact avec, la couche diélectrique (3). 3. Procédé de fabrication selon l'une des revendications précédentes dans laquelle la couche active (6) est un matériau III-V. 4. Procédé de fabrication selon l'une des revendications précédentes dans lesquels les îlots de croissance (4) sont constitués d'InGaN. 5. Procédé de fabrication selon l'une des revendications précédentes dans lequel la formation des tranchées (7) est conduite jusqu'à exposer la couche diélectrique (3). 14 6. Procédé de fabrication selon l'une des revendications précédentes dans lequel les tranchées (7) présentent une largeur comprise entre 0,1 et 5 pm. 5 7. Procédé de fabrication selon l'une des revendications précédentes dans lequel les structures semi-conductrices (8) présentent une dimension principale comprise entre 0,1 et 3 pm. 10 8. Procédé de fabrication selon l'une des revendications précédentes dans lequel les îlots de croissance (4) présentent une dimension principale comprise entre 5 microns et 2 millimètres. 15 9. Procédé de fabrication selon l'une des revendications précédentes dans lequel les îlots de croissance (4) sont séparés les uns des autres d'une distance supérieure ou égale à 5 microns. 20 10. Procédé de fabrication selon l'une des revendications précédentes comprenant l'élimination d'une portion périphérique d'au moins un îlot de croissance (4) et de la couche active (6) disposée sur l'îlot.